(57)【特許請求の範囲】
【請求項１】
電解終了時の電解液中の硫酸濃度が電解開始時の電解液中の硫酸濃度より高い濃度の硫酸−硫酸マンガン浴において二酸化マンガンを電解析出し、得られた電解二酸化マンガンを粉砕してスラリーを得、該スラリーをｐＨを２．０以上５．０以下に中和した後に洗浄し、乾燥することを特徴とする電解二酸化マンガンの製造方法。
【請求項２】
電解開始時における電解液中の硫酸濃度が２０〜４５ｇ／Ｌであり、電解終了時の電解液中の硫酸濃度が電解開始時の硫酸濃度より高く、かつ、３０〜７５ｇ／Ｌであることを特徴とする請求項１に記載の電解二酸化マンガンの製造方法。
【請求項３】
電解二酸化マンガン中のアルカリ金属含有量を０．０２重量％以上０．１０重量％未満まで洗浄することを特徴とする請求項１又は２に記載の電解二酸化マンガンの製造方法。
【請求項４】
電解二酸化マンガン中の硫酸根含有量を１．３０重量％未満まで洗浄することを特徴とする請求項１乃至３のいずれかに記載の電解二酸化マンガンの製造方法。
【請求項５】
電解終了時の電解液中の硫酸濃度が電解開始時の電解液中の硫酸濃度より高い濃度の硫酸−硫酸マンガン浴において二酸化マンガンを電解析出し、得られた電解二酸化マンガンを粉砕してスラリーを得、該スラリーをｐＨを２．０以上５．０以下に中和した後に洗浄し、乾燥して得られた、４０％ＫＯＨ水溶液中で水銀／酸化水銀参照電極を基準として測定したときの電位が２８０ｍＶ以上、ＪＩＳ−ｐＨ（ＪＩＳＫ１４６７）が１．５以上２．６未満であり、さらに、ナトリウム含有量が０．０２重量％以上０．１０重量％未満で、かつ、メジアン径が３０μｍ以上５０μｍ以下（但し、ナトリウム含有量Ｘ（ｐｐｍ）、メジアン径Ｙ（μｍ）において、不等関係式：−０．０１６Ｘ＋５６．８≦Ｙ≦−０．０１６Ｘ＋７１．２に該当する部分を除く）であることを特徴とする電解二酸化マンガン。
【請求項６】
ＣｕＫα線を光源とするＸＲＤ測定における（１１０）面の半値幅が２．２°以上２．９°以下、さらにＸ線回折ピーク（１１０）／（０２１）のピーク強度比が０．５０以上０．８０以下であることを特徴とする請求項５に記載の電解二酸化マンガン。
【請求項７】
硫酸根含有量が１．３０重量％未満であることを特徴とする請求項５又は６に記載の電解二酸化マンガン。
【請求項８】
ＢＥＴ比表面積が２０ｍ２／ｇ以上５０ｍ２／ｇ以下であることを特徴とする請求項５乃至７のいずれかに記載の電解二酸化マンガン。
【請求項９】
請求項５乃至８のいずれかに記載の電解二酸化マンガンを含んでなる電池用正極活物質。
【請求項１０】
請求項９の電池用正極活物質を含んでなる電池。
【発明の詳細な説明】
【技術分野】
【０００１】
本発明は、マンガン乾電池、特にアルカリマンガン乾電池において、ハイレート放電特性とミドルレート放電特性の両方に優れ、かつ金属材料の腐食の問題を生じない電解二酸化マンガン及びその製造方法に関するものである。
【背景技術】
【０００２】
電解二酸化マンガンを正極活物質として用いるアルカリマンガン乾電池は、重負荷での放電特性に優れていることから電子カメラ、携帯情報機器、さらにはゲーム機や玩具など、大電流を使用（ハイレート放電）する機器に使用され、近年急速にその需要が伸びてきている。しかしながら、電解二酸化マンガンは、ハイレート放電において十分に使用されずに使用時間が短くなるという欠点を有しているため、ハイレート放電で高容量・長寿命の電解二酸化マンガン、いわゆるハイレート放電特性に優れた電解二酸化マンガンが望まれている。さらに、最近のデジタル機器の省電力化に伴い、ハイレート放電より低い放電電流（ミドルレート放電）における特性が求められており、ハイレート放電特性だけでなくミドルレート放電特性にも優れた電解二酸化マンガンが求められている。
【０００３】
ハイレート放電特性を改善した電解二酸化マンガンの製造方法として、電解二酸化マンガンを中和前に加熱し、ナトリウム使用量を低減する電解二酸化マンガンの製造方法が提案されている（特許文献１）。しかしながら、加熱により電解二酸化マンガンの結晶構造が変化しているため、得られる電解二酸化マンガンのハイレート放電特性は十分ではなかった。さらに、この製造方法による電解二酸化マンガンはナトリウム使用量を下げたために中和が不十分となり、乾電池内部の金属材料を腐食するものであった。
【０００４】
また、硫酸量の制御によるハイレート放電特性の改善がなされており、表面硫酸量を０．１０重量％以上に制御する電解二酸化マンガンの製造方法（特許文献２）、硫酸根含有量を１．３〜１．６重量％にする二酸化マンガンの製造方法（特許文献３）が提案されている。しかしながら、これらの製造方法で得られた電解二酸化マンガンは硫酸を多く含むため、乾電池の保存劣化や電池電圧の不安定化を招くだけでなく、製造装置や乾電池内部の金属材料を腐食するという問題が生じていた。
【０００５】
一方、金属材料腐食の問題を生じさせずにハイレート放電特性を向上させるため、電解二酸化マンガンのＪＩＳ−ｐＨ、硫酸根含有量を制御し、更に電解二酸化マンガンの粒径とナトリウム含有量を制御する製造方法が提案されている（特許文献４）。しかしながら、この製造方法により得られる電解二酸化マンガンは、金属材料の腐食を抑制してハイレート放電特性に優れていたが、ミドルレート放電特性はまだ十分ではなかった。
【０００６】
また、電解期間中の硫酸濃度を変える電解方法により得られたハイレート放電特性に優れた電解二酸化マンガン（特許文献５）および、電解後の電解二酸化マンガンを硫酸で処理することにより得られたハイレート放電特性に優れた電解二酸化マンガン（特許文献６）が提案されているが、いずれもミドルレート放電特性は十分ではなかった。
【０００７】
このように、これまでは金属材料に対する腐食を起こさずにハイレート放電特性およびミドルレート放電特性の両方に優れた電解二酸化マンガンはなかった。
【先行技術文献】
【特許文献】
【０００８】
【特許文献１】特開２００１−０２６４２５
【特許文献２】特開２００２−３０４９９０
【特許文献３】特開２００４−０４７４４５
【特許文献４】特開２００８−０１３４２７
【特許文献５】特開２００９−１３５０６７
【特許文献６】特開２００９−１１７２４６
【発明の概要】
【発明が解決しようとする課題】
【０００９】
本発明は、特にアルカリマンガン乾電池の正極活物質として使用される電解二酸化マンガンに関し、ハイレート放電特性とミドルレート放電特性の両方の電池特性に優れ、かつ、金属材料を腐食することのない電解二酸化マンガン及びその製造方法を提供する。
【課題を解決するための手段】
【００１０】
従来のアルカリマンガン電池用の二酸化マンガンの電解法による製造では、電解全期間において一定の硫酸濃度の電解液を使用した電解によって析出した電解二酸化マンガンを電極から剥離、粉砕した後、硫酸根を除去するために水洗処理した後、表面の酸性度や残存した表面硫酸を中和するためにアルカリで中和処理をし、その後、乾燥していた。この方法により得られる電解二酸化マンガンは電位が低く、かつ、水洗後の中和処理により電解二酸化マンガン表面に吸着したアルカリ金属イオンが電池反応を阻害していた。そのため、得られる電解二酸化マンガンの電池特性は低く、電池特性の改善のためには酸洗浄、加熱処理等の追加の処理が必要であった。さらに、水洗処理では、硫酸根を保存特性や電池電圧に影響を及ぼさないレベルまで除去するために繰り返しの水洗操作が必要であり、極めて非効率であった。
【００１１】
また、電解期間中に電解液中の硫酸濃度を変化させる電解方法においては、ハイレート放電特性が向上した二酸化マンガンが得られていたが、ハイレート放電特性と伴にミドルレート放電特性の高い二酸化マンガンは得られていなかった。
【００１２】
本発明者等は電解二酸化マンガンの放電特性の向上について鋭意検討した結果、電解期間中に異なる硫酸濃度で制御した硫酸−硫酸マンガン浴で電解析出した電解二酸化マンガンを、洗浄する前に特定のｐＨで中和処理することにより、ハイレート放電特性とミドルレート放電特性の両方に優れた電解二酸化マンガンが得られることを見出した。
【００１３】
以下、本発明の電解二酸化マンガンの製造方法について説明する。
【００１４】
本発明では、電解終了時の電解液中の硫酸濃度が、電解開始時の電解液中の硫酸濃度より高い濃度の硫酸マンガン浴により電解を行う。これにより、電解開始時の硫酸濃度で一定期間電解して充填性が高い二酸化マンガンを得、引き続き硫酸濃度を上げることで、電位の高い二酸化マンガンを得ることができる。
【００１５】
電解液中の硫酸濃度に特に制限はないが、電解開始時における電解液中の硫酸濃度は、２０〜４５ｇ／Ｌであることが好ましく、電解終了時の電解液中の硫酸濃度は、電解開始時の硫酸濃度より高く、かつ、３０〜７５ｇ／Ｌであることが好ましく、さらに、電解開始時における電解液中の硫酸濃度は、２０〜４０ｇ／Ｌであることが好ましく、電解終了時の電解液中の硫酸濃度は、電解開始時の硫酸濃度より高く、かつ、３５〜７５ｇ／Ｌであることが好ましい。これにより、ハイレート放電特性だけでなく、ミドルレート放電特性に優れた電解二酸化マンガンを得ることができる。
【００１６】
また、特にミドルレート放電特性を高くする観点からは、電解開始時における電解液中の硫酸濃度は、２０〜３５ｇ／Ｌであることが好ましく、電解終了時の電解液中の硫酸濃度は、電解開始時の硫酸濃度より高く、かつ、３５ｇ／Ｌを越えて４０ｇ／Ｌ以下であることが好ましく、電解開始時における電解液中の硫酸濃度は、２５〜３５ｇ／Ｌであることが好ましく、電解終了時の電解液中の硫酸濃度は、電解開始時の硫酸濃度より高く、かつ、３７ｇ／Ｌ以上４０ｇ／Ｌ以下であることが好ましい。
【００１７】
本発明では、電解開始から電解終了まで電解中の硫酸濃度を徐々に変化させるのではなく、電解の前半で電解開始時の硫酸濃度を一定期間維持し、電解の後半に硫酸濃度を切替えて電解終了時の硫酸濃度にすることが好ましい。
【００１８】
なお、ここでいう硫酸濃度は硫酸マンガンの二価の陰イオンは除くものである。
【００１９】
本発明における電解補給液中のマンガン濃度に限定はないが、例えば４０〜６０ｇ／Ｌが例示できる。
【００２０】
電解の温度には特に限定はなく、例えば温度は９４〜９８℃の範囲が適用できる。また、電流密度としては、例えば０．４〜０．６Ａ／ｄｍ２が適用できる。
【００２１】
電解開始時の硫酸濃度での電解と、電解終了時の硫酸濃度での電解の比率に制限はないが、例えば電解開始時の硫酸濃度と電解終了時の硫酸濃度における電解時間の比が１：９〜９：１、特に３：７〜７：３の範囲が好ましい。
【００２２】
電解時の電極材質については特に制限はなく、例えばチタン材などの金属や、グラファイト材などが適用できる。
【００２３】
本発明の方法において、電解析出した電解二酸かマンガンを適宜粉砕することができる。電解二酸化マンガンの粉砕方法は、所定の粒径、例えば、メジアン径が３０μm以上５０μｍ以下、好ましくは３５μｍ以上４５μｍ以下になるように調整できれば特に制限はなく、例えばジェットミルやボールミルなどによる粉砕を挙げることができる。
【００２４】
本発明の方法は、上記の電解方法によって電解析出した電解二酸化マンガンを粉砕後、洗浄する前に中和することを必須とする。
【００２５】
上記の電解方法で電解をして中和後に洗浄をする方法で製造された電解二酸化マンガンがハイレート放電特性およびミドルレート放電特性に優れる理由は必ずしもは明らかではないが、以下のような機構が考えられる。
【００２６】
従来の電解二酸化マンガンの製造方法では、水洗後に中和が行われていたため、水洗時にまず硫酸根がＨ２ＳＯ４として除去されるが、その後の中和に使用される中和剤中のアルカリ金属が電解二酸化マンガンの表面に残存していた。この様なアルカリ金属は、電池反応におけるプロトン移動を阻害して電池活性が低くなると考えられる。
【００２７】
一方、本発明の方法では洗浄の前に中和を行うことにより、アルカリ金属と硫酸根がまずアルカリ金属硫酸塩に変化するために硫酸根およびアルカリ金属が除去され易い状態になり、中和処理後に水洗することによりアルカリ金属イオンと硫酸根がとともに洗浄除去される。そのため、特に電池性能を阻害する部位に存在するアルカリ金属がアルカリ金属流酸塩として除去され、優れた放電反応を示す電解二酸化マンガンとなるものと考えられる。
【００２８】
この場合において、本発明の方法では電解終了時の電解液中の硫酸濃度が電解開始時の電解液中の硫酸濃度より高い濃度の硫酸−硫酸マンガン浴により電解を行った電解二酸化マンガン、即ち、特に充填性及び電位が高い電解二酸化マンガンを用いることにより、特に電池性能を阻害する部位に存在するアルカリ金属がアルカリ金属硫酸塩として高度に除去されると考えられる。
【００２９】
本発明における中和は、粉砕した電解二酸化マンガンを水に分散してスラリーとし、当該スラリーを中和することによって行うが、スラリーｐＨは２．０以上５．０以下、好ましくは２．２以上４．８以下、特に好ましくは２．８以上４．８以下、さらに３．１以上４．２以下とすることが好ましい。スラリーｐＨをこの様な範囲となる様に中和することにより、最終的に得られる電解二酸化マンガン中に残存するアルカリ金属が極めて少なくでき、優れたハイレート放電特性及びミドルレート放電特性を有し、なおかつ金属材料に対する腐食のない電解二酸化マンガンが得られる。
【００３０】
スラリーｐＨが２．０よりも低い場合、十分に中和されず、得られる電解二酸化マンガンは電池正極材の加工製造装置の金属材料を腐食する。一方、スラリーｐＨが５．０よりも高い場合、電解二酸化マンガンの微粒子が分散して沈降しない現象(解こう現象)が起こり、洗浄効果が得られ難い。
【００３１】
ここでのスラリーｐＨとは電解二酸化マンガンを水に分散した際のスラリー中の水を直接測定したｐＨのことであり、スラリーに塩化アンモニウムを添加して測定されるＪＩＳ−ｐＨ（ＪＩＳＫ１４６７）とは異なる。スラリーｐＨは一般的なｐＨ標準電極を使用して測定できる。
【００３２】
本発明の方法において、電解二酸化マンガンの粉砕方法は、所定の粒径分布、粒度比率になるように調整できれば特に制限はなく、例えばジェットミルやボールミルなどによる粉砕を挙げることができる。
【００３３】
本発明の方法において、電解二酸化マンガンの中和にはアルカリ溶液を用いることができ、アルカリ溶液として水酸化ナトリウム、水酸化カリウムあるいは水酸化リチウムなどのアルカリ金属水酸化物やアンモニア水などを用いることができ、特に工業的に安価な水酸化ナトリウムを用いることが好ましい。
【００３４】
本発明の方法において、中和の方式は特に制限なく、バッチ式中和、連続中和いずれも適用できる。また中和時の電解二酸化マンガンスラリーの濃度も特に限定はないが、中和の効率の観点から、１５０ｇ／Ｌ以上４５０ｇ／Ｌ以下が好ましく、１５０ｇ／Ｌ以上３００ｇ／Ｌ以下の範囲が特に好ましい。
【００３５】
本発明の方法における水洗の方式は特に制限はなく、バッチ洗浄、連続洗浄のどちらでも適用できる。水洗時のスラリー濃度も特に限定はないが、２００ｇ／Ｌ以上９００ｇ／Ｌ以下であることが好ましい。スラリー濃度が２００ｇ／Ｌ未満、或いは９００ｇ／Ｌを超える場合にはいずれも水洗の効率が低下しやすい。
【００３６】
本発明の方法では、上述した中和、洗浄により電解二酸化マンガン中のアルカリ金属含有量を０．０２重量％以上０．１０重量％未満とすることが好ましい。
【００３７】
さらに、上述した中和、洗浄により電解二酸化マンガン中の硫酸根含有量を１．３０重量％未満とすることが好ましい。
【００３８】
本発明の方法では水洗後の電解二酸化マンガン粉末を乾燥して用いられる。乾燥条件は一般的な条件、例えば２００℃以下で乾燥することができ、特に８０℃〜１５０℃で乾燥することが好ましい。２００℃より高い温度の処理では電解二酸化マンガン表面の水酸基が脱離されて、電解二酸化マンガン表面の親水性や粉末粒子内への保液性が低下し、金属材料を腐食しやすくなる。特に２５０℃以上での乾燥では、結晶相がガンマ型からベータ型に変化し、アルカリ乾電池用正極材としての電池活性が低下しやすくなる。
【００３９】
次に、本発明の電解二酸化マンガンについて説明する。
【００４０】
本発明の電解二酸化マンガンは、４０％ＫＯＨ水溶液中で水銀／酸化水銀参照電極を基準として測定したときの電位が２８０ｍＶ以上、ＪＩＳ−ｐＨ（ＪＩＳＫ１４６７）が１．５以上２．６未満、ナトリウム含有量が０．０２重量％以上０．１０重量％未満の電解二酸化マンガンである。
【００４１】
本発明の電解二酸化マンガンは、４０％ＫＯＨ水溶液中で水銀／酸化水銀参照電極を基準として測定したときの電位（以下、アルカリ電位）が２８０ｍＶ以上であり、好ましくは２８５ｍＶ以上、特に好ましくは２９０ｍＶ以上である。アルカリ電位が２８０ｍＶ以上であることで電池の開回路電圧が上昇し、使用可能な放電電圧下限までの放電時間を長くすることができる。保存安定性の観点からアルカリ電位は３５０ｍＶ以下であることが好ましい。また、特にミドルレート放電特性を高くする観点からは、アルカリ電位は３１０ｍＶ未満であることが好ましい。
【００４２】
本発明における電解二酸化マンガンのＪＩＳＫ１４６７に基づくＪＩＳ−ｐＨ（以下、単に「ＪＩＳ−ｐＨ」と称す）は１．５以上２．６未満であり、１．８以上２．４以下が特に好ましい。ＪＩＳ−ｐＨが２．６以上では電池放電特性が十分ではなく、特にＪＩＳ−ｐＨが２．６以上３．５未満ではハイレート放電特性は比較的高いが、ミドルレート放電特性が従来の二酸化マンガンと同程度しか得られない。ＪＩＳ−ｐＨが１．５未満では正極材の加工設備や電池缶などの金属材料を腐食しやすい。
【００４３】
本発明の電解二酸化マンガンは、アルカリ金属含有量が０．０２重量％以上０．１０重量％未満であり、特に好ましくは０．０２重量％以上０．０９重量％以下、さらには０．０３重量％以上０．０８重量％以下が好ましい。
【００４４】
電解二酸化マンガンに含まれるアルカリ金属は主に中和剤に由来するため、そのほとんどが粒子表面に吸着されて存在する。そのため、アルカリ金属含有量が０．１０重量％以上であると、粒子の表面から内部へのプロトン拡散を伴う電池放電反応が阻害され、放電特性が低下しやすい。一方、アルカリ金属含有量が０．０２重量％未満であると、金属材料に対する腐食性が高くなりやすい。工業的な中和剤としては水酸化ナトリウムが使用されており、二酸化マンガンが含有する主なアルカリ金属としてはナトリウムが挙げられる。
【００４５】
製造法において説明した様に、本発明の電解二酸化マンガンが優れた電池性能を有する理由は、特に電池性能を阻害する部位に存在するアルカリ金属および硫酸根が除去されるためと考えられる。しかしながら、中和処理後の洗浄を施した電解二酸化マンガンであっても、電解条件によっては本発明の電池特性を発揮しない場合がある。本発明の電解二酸化マンガンは、電解終了時の電解液中の硫酸濃度が電解開始時の電解液中の硫酸濃度より高い濃度の硫酸−硫酸マンガン浴により電解を行うことによって得られる電解二酸化マンガン特有の物性を有するものが特に好ましい。
【００４６】
電解終了時の電解液中の硫酸濃度が電解開始時の電解液中の硫酸濃度より高い濃度の硫酸マンガン浴により電解を行った二酸化マンガンは特に結晶性に特徴があり、例えばＣｕＫα線を光源とするＸＲＤ測定における（１１０）面の半値幅が２．２°以上２．９°以下であることが好ましく、さらにＸ線回折ピーク（１１０）／（０２１）のピーク強度比が０．５０以上０．８０以下であることが好ましい。また、Ｘ線回折ピークにおける（１１０）面の面間隔が４．００Å以上４．０６Å以下であることが好ましい。
【００４７】
本発明の電解二酸化マンガンは、硫酸根含有量が１．３０重量％未満であることが好ましく、１．２５重量％以下であることが好ましい。硫酸根が１．３０％以上では、乾電池の保存劣化や電池電圧の不安定化が生じやすくなり、正極材を製造する装置や乾電池内部の缶材などの金属材料を腐食しやすくなる。
【００４８】
電解二酸化マンガンに含まれる硫酸根は、主に電解析出する電解二酸化マンガン粒子内部に電解液中の硫酸イオンが取り込まれるものであり、通常、電解析出後の電解二酸化マンガンには２〜３重量％の硫酸根が含まれている。この硫酸根は、水洗あるいは中和操作によって脱離できるもの（以下、「表面硫酸」）と、十分な水洗あるいは中和操作によっても電解二酸化マンガンから脱離できないもの（以下、「内部硫酸」）の存在が知られている。電解二酸化マンガンの内部硫酸量は、電解条件によって異なるが、少なくとも０．９０〜１．２５重量％である。
【００４９】
本発明の電解二酸化マンガンは、洗浄前に中和することにより、表面硫酸痕を高度に除去することができる。電解二酸化マンガンは全体として含有する硫酸痕が１．３０重量％未満であることが好ましい。
【００５０】
本発明の電解二酸化マンガンは、メジアン径（中央値）が３０μｍ以上５０μｍ以下であることが好ましく、３５μｍ以上４５μｍ以下であることがより好ましい。メジアン径が５０μｍを超えると粉末の反応表面積が低下して電池反応性が低下し易く、また、メジアン径が３０μｍ未満の電解二酸化マンガン粉末では充填性が低下し、電池の容量エネルギー密度が低下する。
【００５１】
本発明電解二酸化マンガンの最大粒子径は、特に制限はないが、２５０μｍ以下であることが好ましく、２００μｍ以下であることがより好ましい。最大粒子径が２５０μｍを超えるサイズの電解二酸化マンガンの粉末が存在すると、電池缶内を傷つける結果、電池缶に施した鍍金を破損し露出した鉄と反応してガス発生などを起こしやすい。さらに、電池内で負極と正極を絶縁するセパレータを破損しやすく、電池の保存中に自己放電を生じ容量低下を招きやすい。
【００５２】
本発明の電解二酸化マンガン粉末は、粒子径１μｍ以下の粒子の個数割合が３％以上２５％以下であることが好ましい。電解二酸化マンガン中に含まれる粒子径１μｍ以下の粒子の個数割合が３％未満では、電解二酸化マンガンを加圧成形してなる粉末成形体が脆く崩れやすくなり、２５％を超えるものでは、導電材との接触が不十分となり、有効に利用できる電解二酸化マンガンの量が少なくなりやすい。
【００５３】
本発明の電解二酸化マンガンにおけるＢＥＴ比表面積は２０ｍ2／ｇ以上５０ｍ2／g以下であることが好ましく、より好ましくは２０ｍ2／ｇ以上４０ｍ2／g以下、さらには２２ｍ2／ｇ以上３２ｍ2／g以下であることが好ましい。ＢＥＴ比表面積が２０ｍ2／ｇより低いと、電解二酸化マンガンの反応面積が低下するため、放電容量が低下する。一方、ＢＥＴ比表面積が５０ｍ2／ｇより大きいと、電解二酸化マンガンの充填性が低下し、電池を構成した場合の放電容量が低下しやすい。
【００５４】
本発明の電解二酸化マンガンは、金属材料に対する腐食速度が０．０１ｍｍ／年以下であることが好ましい。腐食速度が０．０１ｍｍ／年を越えると、正極材を製造する装置の金属部分や、乾電池内部の缶材などの金属材料を腐食しやすくなる。
【００５５】
本発明の電解二酸化マンガンは、電池、特にアルカリ一次電池の正極材料として優れた性能を有するものである。
【００５６】
電池正極材料に含まれる電解二酸化マンガン以外の組成物には特に限定はないが、導電材としてグラファイト、アセチレンブラックなどが例示でき、さらに電解液として水酸化カリウム水溶液などが例示できる。
【発明の効果】
【００５７】
本発明の電解二酸化マンガンは、ハイレート放電特性とミドルレート放電特性の両方の電池特性に優れ、且つ、金属材料に対する腐食が小さいものである。
【図面の簡単な説明】
【００５８】
【図１】放電特性評価用セル
【図２】金属腐食試験で使用した全塩ビ製腐食試験容器の模式図
【実施例】
【００５９】
以下、本発明を実施例及び比較例により詳細に説明するが、本発明はこれら実施例に限定されるものではない。
【００６０】
（中和処理のスラリーｐＨ）
スラリーｐＨは、中和処理中の電解二酸化マンガンスラリーにｐＨ標準電極を使用して測定した。
【００６１】
（電解二酸化マンガンのＪＩＳ−ｐＨ）
ＪＩＳ−ｐＨはＪＩＳ  Ｋ１４６７（塩化アンモニウム法）によって測定した。すなわち、一定量の塩化アンモニウム緩衝溶液に一定量の二酸化マンガンを入れ、上澄み液のｐＨを求める方法を用いた。
【００６２】
（硫酸根、ナトリウム含有量）
電解二酸化マンガン粉末粒子の硫酸根、ナトリウム含有量は、電解二酸化マンガン粉末を塩酸と過酸化水素水に溶解し、この溶解液を原子吸光法で測定して定量した。
【００６３】
（電解二酸化マンガンの電位）
電解二酸化マンガンの電位は、電解二酸化マンガン３ｇに導電剤としてカーボンを０．９ｇ加えて混合粉体とし、この合粉体に４０％ＫＯＨ水溶液４ｍｌを加え、電解二酸化マンガンとカーボンとＫＯＨ水溶液の混合物スラリーとした。この混合物スラリーの電位を水銀／酸化水銀参照電極を基準として電解二酸化マンガンのアルカリ電位を測定した。
【００６４】
（ＸＲＤ測定における半価全幅（ＦＷＨＭ）の測定）
電解二酸化マンガンの２θが２２±１°付近の回折線の半価全幅（ＦＷＨＭ）を、一般的なＸ線回折装置（マックサイエンス社製ＭＸＰ−３）を使用して測定した。線源にはＣｕＫα線（λ＝１．５４０５Å）を用い、測定モードはステップスキャン、スキャン条件は毎秒０．０４°、計測時間は３秒、および測定範囲は２θとして５°から８０°の範囲で測定した。
【００６５】
（ＸＲＤ測定による（１１０）面間隔の算出）
電解二酸化マンガンの２θが２２±１°付近の回折線をガウス処理して、ピークトップの２θを求めた。求めた２θ値からブラッグの式（ｎλ＝２ｄｓｉｎθ，ｎ＝１）からｄを算出して（１１０）面の面間隔とした。
【００６６】
（ＸＲＤ測定による（１１０）／（０２１）強度比の算出）
２θが２２±１°付近の回折線を（１１０）、３７±１°付近の回折線を（０２１）として、（１１０）のピーク強度を（０２１）のピーク強度で除することにより（１１０）／（０２１）のピーク強度比を求めた。
【００６７】
（電解二酸化マンガンのＢＥＴ比表面積の測定）
電解二酸化マンガンのＢＥＴ比表面積は、ＢＥＴ１点法の窒素吸着により測定した。なお、ＢＥＴ比表面積の測定に使用した電解二酸化マンガンは、ＢＥＴ比表面積の測定に先立ち、１５０℃で４０分間加熱して脱気処理を行った。
【００６８】
（メジアン径）
電解二酸化マンガンを分散懸濁した溶液にレーザー光を照射し、その散乱光により測定する光散乱法（日機装社製、商品名：マイクロトラック）を用いて電解二酸化マンガンの粒子径と個数を測定しメジアン径を測定した。
【００６９】
（ハイレート放電特性評価）
電解二酸化マンガン粉末９０．０％、グラファイト６．０％及び４０％水酸化カリウム電解液４．０％で構成される混合粉５ｇを２トンの成形圧でリング状に成形した成形体２個を組み合わせて正極とし、亜鉛を含む負極材を負極にして、単三型の電池を組み立てた。この単三型電池を常温で２４時間放置後、放電試験を行った。放電条件は１０００ｍＡで１０秒放電の後５０秒休止するサイクルを１パルスとして、終止電圧０．９Ｖに達するまでのパルス回数を測定し、比較例１の電解二酸化マンガンを用いた際のパルス回数を１００としたときの相対値で示した。
【００７０】
（ミドルレート放電特性評価）
電解二酸化マンガン粉末９０．０％、グラファイト６．０％及び４０％水酸化カリウム電解液４．０％で構成される混合粉５ｇを２トンの成形圧でリング状に成形した成形体２個を組み合わせて正極とし、亜鉛を含む負極材を負極にして、単三型の電池を組み立てた。この単三型電池を常温で２４時間放置後、放電試験を行った。放電条件は２５０ｍＡの連続放電で、終止電圧０．９Ｖに達するまでの放電時間を測定し、比較例１の電解二酸化マンガンを用いた際の放電時間を１００としたときの相対値で示した。
【００７１】
（金属腐食試験）
電解二酸化マンガン粉末１０ｇ、グラファイト０．７ｇ及び４０％水酸化カリウム電解液０．３ｇで構成される混合粉を２．５トンの成型圧でペレット状の成型体（２０Φ）を作製した。続いて、このペレット成型体を全塩ビ製腐食試験容器（図１）の底部に挿入し、その上に電池正極材成型用の金型材料として一般的なＳＫＤ−１１板を研磨した後に乗せた。次に、塩ビ製の押え板をＳＫＤ−１１板の上に乗せ、スクリュー式のコックをトルクレンチ５Ｎ・ｍで押圧してから、６０℃、湿度９５％の恒温恒湿装置に２日間静置した。
【００７２】
２日後に、ＳＫＤ−１１板を取り出し、重曹処理してペレット成型体を十分除去した後、水洗、アセトン洗浄し、１時間乾燥した。腐食速度は、この腐食試験前後のＳＫＤ−１１板の重量変化から、年あたりの減少厚みとして算出して腐食速度とした。
【００７３】
実施例１
加温装置を有し、陽極としてチタン板、陰極として黒鉛板をそれぞれ向かい合うように懸垂せしめた内容積１２リットルの電解槽を用いて電解を行った。
【００７４】
電解では、電解供給液にはマンガンイオン濃度４０ｇ／ｌの硫酸マンガン溶液を用い、電流密度０．５５Ａ／ｄｍ２、電解槽の温度を９６℃に保ちながら、電解初期と電解後半の硫酸濃度を２５．０ｇ／ｌ、４０ｇ／ｌとなるように調整し、前半の硫酸濃度で１２日、後半の硫酸濃度で５日で計１７日電解を行った。
【００７５】
電解後、電着した板状の電解二酸化マンガンを純水にて洗浄後、打撃により剥離し、得られた塊状物をボールミルで粉砕して、電解二酸化マンガンの粉砕物を得た。
【００７６】
次に、中和処理として、この電解二酸化マンガン粉砕物を水槽に入れて２００ｇ／ｌのスラリー状とし、撹拌しながら、そのスラリーｐＨが４．５になるように２０％水酸化ナトリウム溶液を添加し、６０分間撹拌を行った。
【００７７】
次に、撹拌を止めて、１５分間静定した後、上澄み部分をデカンテーションで取り除き、新たに水を加えて洗浄を行う操作を２回行ない洗浄処理とした。続いて、ろ過分離、乾燥を行い電解二酸化マンガン粉末を得た。
【００７８】
得られた電解二酸化マンガンの製造条件を表１に、結果を表２に示した。
【００７９】
実施例２
電解後半の硫酸濃度を６５ｇ／ｌとなるように調整し、電流密度０．５７Ａ／ｄｍ２で、前半の濃度で１２日、後半の濃度で４日の計１６日間電解を行った以外は実施例１と同様な方法で電解を行った。
【００８０】
電解後、スラリーｐＨを４．８として中和処理をし、洗浄操作を１回とした以外は実施例１と同様な方法で処理し、電解二酸化マンガン粉末を得た。
【００８１】
得られた電解二酸化マンガンの製造条件を表１に、結果を表２に示した。
【００８２】
実施例３
中和処理においてスラリーｐＨを４．２とした以外は実施例２と同様の方法で処理し、電解二酸化マンガン粉末を得た。
【００８３】
得られた電解二酸化マンガンの製造条件を表１に、結果を表２に示した。
【００８４】
実施例４
電解供給液にマンガンイオン濃度４０．３ｇ／ｌの硫酸マンガン溶液を用い、電解初期の硫酸濃度を２３．４ｇ／ｌ、電解後半の硫酸濃度を４０．０ｇ／ｌとなるように調整し、前半の硫酸濃度で５日、後半の硫酸濃度で５日の計１０日間電解を行った以外は実施例１と同様な条件で電解を行なった。
【００８５】
電解後、ｐＨが２．８になるよう中和処理をした以外は実施例１と同様な方法によって電解二酸化マンガン粉末を得た。
【００８６】
得られた電解二酸化マンガンの製造条件を表１に、結果を表２に示した。
【００８７】
実施例５
電解供給液にマンガンイオン濃度４０．１ｇ／ｌの硫酸マンガン溶液を用い、電解初期の硫酸濃度を２３．２ｇ／ｌ、電解後半の硫酸濃度を３９．６ｇ／ｌとなるように調整し、前半の硫酸濃度で５日、後半の硫酸濃度で５日の計１０日間電解を行った以外は実施例１と同様な条件で電解を行なった。
【００８８】
電解後、スラリーのｐＨが２．８になるように中和処理をした以外は実施例１と同様な方法によって電解二酸化マンガン粉末を得た。
【００８９】
得られた電解二酸化マンガンの製造条件を表１に、結果を表２に示した。
【００９０】
実施例６
電解供給液にマンガンイオン濃度４０．１ｇ／ｌの硫酸マンガン溶液を用い、電解初期の硫酸濃度を２４．９ｇ／ｌ、電解後半の硫酸濃度を３６．２ｇ／ｌとなるように調整し、前半の硫酸濃度で５日、後半の硫酸濃度で５日の計１０日間電解を行った以外は実施例１と同様な条件で電解を行なった。
【００９１】
電解後、スラリーのｐＨが２．７９になるように中和処理をした以外は実施例１と同様な方法によって電解二酸化マンガン粉末を得た。
【００９２】
得られた電解二酸化マンガンの製造条件を表１に、結果を表２に示した。
【００９３】
実施例７
電解供給液にマンガンイオン濃度３９．４ｇ／ｌの硫酸マンガン溶液を用い、電解初期の硫酸濃度を２８．６ｇ／ｌ、電解後半の硫酸濃度を３６．５ｇ／ｌとなるように調整し、前半の硫酸濃度で５日、後半の硫酸濃度で５日の計１０日間電解を行った以外は実施例１と同様な条件で電解を行なった。
【００９４】
電解後、スラリーのｐＨが２．７９になるように中和処理をした以外は実施例１と同様な方法によって電解二酸化マンガン粉末を得た。
【００９５】
得られた電解二酸化マンガンの製造条件を表１に、結果を表２に示した。
【００９６】
実施例８
実施例１と同様な条件で電解を行なった。
【００９７】
電解後、スラリーのｐＨが２．６になるように中和処理をした以外は実施例１と同様な方法によって電解二酸化マンガン粉末を得た。
【００９８】
得られた電解二酸化マンガンの製造条件を表１に、結果を表２に示した。
【００９９】
実施例９
電解供給液にマンガンイオン濃度４０．０ｇ／ｌの硫酸マンガン溶液を用い、電解初期の硫酸濃度を２５．２ｇ／ｌ、電解後半の硫酸濃度を４０．０ｇ／ｌとなるように調整し、前半の硫酸濃度で１２日、後半の硫酸濃度で５日の計１７日間電解を行った以外は実施例１と同様な条件で電解を行なった。
【０１００】
電解後、スラリーのｐＨが２．６になるように中和処理をした以外は実施例１と同様な方法によって電解二酸化マンガン粉末を得た。
【０１０１】
得られた電解二酸化マンガンの製造条件を表１に、結果を表２に示した。
【０１０２】
実施例１０
電解供給液にマンガンイオン濃度４０．０ｇ／ｌの硫酸マンガン溶液を用い、電解初期の硫酸濃度を２４．６ｇ／ｌ、電解後半の硫酸濃度を３９．５ｇ／ｌとなるように調整し、前半の硫酸濃度で１２日、後半の硫酸濃度で５日の計１７日間電解を行った以外は実施例１と同様な条件で電解を行なった。
【０１０３】
電解後、スラリーのｐＨが２．６になるように中和処理をした以外は実施例１と同様な方法によって電解二酸化マンガン粉末を得た。
【０１０４】
得られた電解二酸化マンガンの製造条件を表１に、結果を表２に示した。
【０１０５】
実施例１１
電解供給液にマンガンイオン濃度４０．０ｇ／ｌの硫酸マンガン溶液を用い、電解初期の硫酸濃度を２５．０ｇ／ｌ、電解後半の硫酸濃度を３９．６ｇ／ｌとなるように調整し、前半の硫酸濃度で１２日、後半の硫酸濃度で５日の計１７日間電解を行った以外は実施例１と同様な条件で電解を行なった。
【０１０６】
電解後、スラリーのｐＨが２．６になるように中和処理をした以外は実施例１と同様な方法によって電解二酸化マンガン粉末を得た。
【０１０７】
得られた電解二酸化マンガンの製造条件を表１に、結果を表２に示した。
【０１０８】
比較例１
電解から粉砕までを実施例１と同様な条件で行い、電解二酸化マンガンの粉砕物を得た。
【０１０９】
次に、水洗処理として、この電解二酸化マンガン粉砕物を水槽に入れて５００ｇ／ｌのスラリー状とし、２０分間撹拌しながら、１５分間静定した後、上澄み部分をデカンテーションで取り除き、新たに水を加えて洗浄を行う操作を３回行った。続いて、中和処理として、スラリーｐＨが５．６になるように、同液に２０％水酸化ナトリウムを加え、６０分間撹拌を行い、続いて、ろ過分離、乾燥を行って、電解二酸化マンガン粉末を得た。
【０１１０】
得られた電解二酸化マンガンの製造条件を表１に、結果を表２に示した。
【０１１１】
比較例２
電解から粉砕までを実施例２と同様な条件で行い、電解二酸化マンガンの粉砕物を得た。
【０１１２】
次に、比較例１と同様な処理により電解二酸化マンガン粉末を得た。
【０１１３】
得られた電解二酸化マンガンの製造条件を表１に、結果を表２に示した。
【０１１４】
比較例２はアルカリ電位が高かったが、ハイレート放電特性およびミドルレート放電特性が共に低かった。
【０１１５】
比較例３
電解供給液にマンガンイオン濃度４０ｇ／ｌの硫酸マンガン溶液を用い、電解開始から電解終了までの電解液の組成がマンガンイオン濃度２６ｇ／ｌ、硫酸濃度３３ｇ／ｌとなるように調整して１４日間電解した以外は実施例１と同様に電解を行なった以外は比較例１と同様な処理によって電解二酸化マンガン粉末を得た。
【０１１６】
得られた電解二酸化マンガンの製造条件を表１に、結果を表２に示した。
【０１１７】
本比較例は一般的な製造条件で製造された電解二酸化マンガンであり、ハイレート放電特性、ミドルレート放電特性がともに低かった。
【０１１８】
比較例４
電解条件を比較例３と同様にし、電解後の処理において中和処理のスラリーｐＨを４．２とした以外は実施例１と同様に処理を行って電解二酸化マンガン粉末を得た。
【０１１９】
得られた電解二酸化マンガンの製造条件を表１に、結果を表２に示した。
【０１２０】
比較例５
中和処理を行わなかった以外は比較例３と同様の方法で電解二酸化マンガン粉末を得た。
【０１２１】
得られた電解二酸化マンガンの製造条件を表１に、結果を表２に示した。
【０１２２】
【表１】
0005633301.tif 000002
【０１２３】
【表２】
0005633301.tif 000003
【産業上の利用可能性】
【０１２４】
本発明の製造方法で得られる電解二酸化マンガンは、ハイレート放電特性およびミドルレート放電特性の両方の放電特性に優れ、かつ、腐食性が低い正極活物質として、アルカリマンガン乾電池に使用することができる。
【図１】
0005633301.tif 000004
【図２】
0005633301.tif 000005